(57)【要約】 【課題】紫外線又は短波長可視光で効率良く励起され発光する蛍光体の提供と、その蛍光体を用いて、高演色性、高出力の発光装置を提供することを目的としている。【解決手段】一般式Ｓｒ１．８−ｎＭｎＥｕ０．２Ｓｉ３Ｏ８・２ＳｒＣｌ２（式中、ＭはＣａ、Ｂａ、Ｍｇから選ばれる少なくとも１種の元素を表し、ｎは０＜ｎ≦１．０を満足する数である）で表される蛍光体と、紫外線または短波長可視光を発光する発光素子と、前記蛍光体を１種以上備えた発光装置。【選択図】図１
2009073914.tif 000002
【特許請求の範囲】
【請求項１】
下記一般式で表されることを特徴とする緑色発光蛍光体。
Ｓｒ１．８−ｎＭｎＥｕ０．２Ｓｉ３Ｏ８・２ＳｒＣｌ２
（式中、ＭはＣａ、Ｂａ、Ｍｇから選ばれる少なくとも１種の元素を表し、ｎは０＜ｎ≦１．０を満足する数である）
【請求項２】
励起ピーク波長が３５０〜４２０ｎｍの範囲にあることを特徴とする請求項１に記載の緑色発光蛍光体。
【請求項３】
発光スペクトルのピーク波長が５００ｎｍ近傍にあり、５００ｎｍ近傍から７００ｎｍの範囲でブロードに分布していることを特徴とする請求項１または２に記載の緑色発光蛍光体。
【請求項４】
紫外または短波長可視光を発光する半導体発光素子と、請求項１〜３に記載の緑色発光蛍光体とを備えた発光モジュール。
【発明の詳細な説明】
【技術分野】
【０００１】
本発明は、ＬＥＤ照明などの発光モジュールに用いられる緑色発光蛍光体に関する。
【背景技術】
【０００２】
近年、発光ダイオード（ＬＥＤ）を用いた白色発光モジュールが盛んに開発されている。これらの白色発光モジュールでは白色光を実現するため、青色ＬＥＤチップに黄色発光蛍光体を組み合わせているが、青色光と黄色光との加色混合によって全体として白色光を発光させる発光モジュールでは、最終的に得られる白色光の発光色が限定され、また演色性が低い、発光色のばらつきが大きい等問題があった。
【０００３】
この問題を解決する方法として、紫外または短波長可視光ＬＥＤチップに赤・緑・青色発光蛍光体を組み合わせる白色発光モジュールが提案されている。
【０００４】
それぞれの蛍光体を具体的に述べると、青色発光蛍光体として、ＢａＭｇＡｌ１０Ｏ１７：Ｅｕ、（Ｓｒ，Ｃａ，Ｂａ）５（ＰＯ４）３Ｃｌ：Ｅｕ等が、緑色発光蛍光体として、ＺｎＳ：Ｃｕ，Ａｌ、ＢａＭｇＡｌ１０Ｏ１７：Ｅｕ，Ｍｎ等が、赤色発光蛍光体として、Ｙ２Ｏ２Ｓ：Ｅｕ、Ｌａ２Ｏ２Ｓ：Ｅｕ等が挙げられる。
【０００５】
しかしながら、上記蛍光体は、紫外または短波長可視光で励起した時の発光効率が低く十分な光束が得られないという問題があった。また、最も視感度が高い緑色発光蛍光体に関しては、ＺｎＳ：Ｃｕ，Ａｌは耐光性が低く、ＢａＭｇＡｌ１０Ｏ１７：Ｅｕ，Ｍｎは、５１５ｎｍ近傍に発光波長のピークがあり、最大視感度を示す５５５ｎｍ付近での発光強度が弱く、加色混合した場合十分な輝度が得られないという問題もあった。
【０００６】
青色、緑色、赤色の３色を混合した高輝度高演色性蛍光灯では、緑色発光蛍光体として、ＬａＰＯ４：Ｃｅ，Ｔｂ、Ｌａ２Ｏ３・０．９Ｐ２Ｏ５・０．２ＳｉＯ２：Ｃｅ，Ｔｂ、ＧｄＭｇＢ５Ｏ１０：Ｃｅ，Ｔｂ、ＣｅＭｇＡｌ１１Ｏ１９：Ｔｂ等を用い、Ｔｂ３＋に起因する５４５ｎｍ近傍の輝線発光を利用している。しかし、これら蛍光体の励起波長は３００ｎｍ以下であり、紫外または短波長可視光を発光するＬＥＤと組み合わせることは困難であった。
【０００７】
特許文献１及び特許文献２には、長波長紫外線により励起され発光する蛍光体として、Ｃｅ−Ｔｂで付活されたイットリウム珪酸塩やＣｅ−Ｔｂで付活されたカルシウムアルミン酸塩蛍光体が開示されているが、発光強度がまだまだ十分ではない。
【特許文献１】特開２００２−１０５４４９
【特許文献２】特開２００５−２３２３０５
【発明の開示】
【発明が解決しようとする課題】
【０００８】
本発明の目的は、上記問題点を解決することであり、発光強度が向上した緑色発光蛍光体を提供することである。また、本発明で得られる緑色発光蛍光体を用いることにより、演色性が高く、高輝度の白色発光モジュールを製造することができる。
【課題を解決するための手段】
【０００９】
本発明者らは、鋭意検討を重ねた結果、以下の構成を採用することによって、上記目的が達成され、本発明を成すに至った。
【００１０】
（１）  下記一般式で表されることを特徴とする緑色発光蛍光体。
Ｓｒ１．８−ｎＭｎＥｕ０．２Ｓｉ３Ｏ８・２ＳｒＣｌ２
（式中、ＭはＣａ、Ｂａ、Ｍｇから選ばれる少なくとも１種の元素を表し、ｎは０＜ｎ≦１．０を満足する数である）
（２）  励起ピーク波長が３５０〜４２０ｎｍの範囲にあることを特徴とする（１）に記載の緑色発光蛍光体。
（３）  発光スペクトルのピーク波長が５００ｎｍ近傍にあり、５００ｎｍ近傍から７００ｎｍの範囲でブロードに分布していることを特徴とする（１）または（２）に記載の緑色発光蛍光体。
（４）  紫外または短波長可視光を発光する半導体発光素子と、（１）〜（３）に記載の緑色発光蛍光体とを備えた発光モジュール。
【００１１】
本発明の緑色発光蛍光体は、一般式：Ｓｒ１．８−ｎＭｎＥｕ０．２Ｓｉ３Ｏ８・２ＳｒＣｌ２
（式中、ＭはＣａ、Ｂａ、Ｍｇから選ばれる少なくとも１種の元素を表し、ｎは０≦ｎ≦１．０を満足する数である）で表され、効率よく紫外または短波長可視光の励起エネルギーを吸収し、緑色発光するものである。
【発明の効果】
【００１２】
本発明の蛍光体は、紫外または短波長可視光により効率よく励起され緑色発光する発光輝度の高い蛍光体である。また、それを用いた発光モジュールは発光効率が高く、優れた発光特性を有する。
【発明を実施するための最良の形態】
【００１３】
本発明の緑色発光蛍光体は、下記一般式で表されることを特徴とするものである。
【００１４】
Ｓｒ１．８−ｎＭｎＥｕ０．２Ｓｉ３Ｏ８・２ＳｒＣｌ２
【００１５】
ＭはＣａ、Ｂａ、Ｍｇから選ばれる少なくとも１種の元素を表し、ｎは０＜ｎ≦１．０を満足する数である。
【００１６】
蛍光体中に含まれる元素の組成は、ｎが０．３≦ｎ≦０．７の範囲がより好ましい。
【００１７】
このような上記一般式で表される緑色発光蛍光体は、励起ピーク波長が３５０〜４２０ｎｍの範囲にあり、その中でも３５０〜３８０ｎｍであることが好ましい。励起源にはＬＥＤ発光装置や、紫外線が主要励起源である高圧水銀ランプを用いることが出来る。
【００１８】
本発明の緑色発光蛍光体は、ＬＥＤ発光装置や高圧水銀ランプを励起源として、波長５００ｎｍ近傍に発光ピークを有し、発光ピークから長波長側（５００〜７００ｎｍ）へブロードな範囲で発光することを特徴とする。
【００１９】
また、本発明の緑色発光蛍光体は、紫外または短波長可視光を発光する半導体発光素子と他色発光蛍光体と組み合わせて発光モジュールとすることができる。例えば、本発明の蛍光体を紫外線半導体発光素子及び赤、青発光蛍光体と組み合わせて白色発光モジュールとすることができる。赤色発光蛍光体、青色発光蛍光体としては、特に限定されないが、公知公用の蛍光体も適時利用できる。
【００２０】
図３は、本発明の発光装置の実施形態を示す概略断面図である。
図３に示す発光装置１は、基板２上に電極３ａ及び３ｂが形成されている。電極３ａ上には半導体発光素子４がマウント部材５により固定されている。半導体発光素子４と電極３ａは前記マウント部材５により通電されており、半導体発光素子４と電極３ｂはワイヤー６により通電されている。半導体発光素子の上には蛍光層７が形成されている。
【００２１】
基板２は、導電性を有しないが熱伝導性は高い材料によって形成されることが好ましく、例えば、セラミック基板（窒化アルミニウム基板、アルミナ基板、ムライト基板、ガラスセラミック基板）やガラスエポキシ基板等を用いることができる。
【００２２】
電極３ａ及び３ｂは、金や銅等の金属材料によって形成された導電層である。
【００２３】
半導体発光素子４は、本発明の発光装置に用いられる発光素子の一例であり、例えば、紫外線又は短波長可視光を発光するＬＥＤやＬＤ等を用いることができる。具体例として、ＩｎＧａＮ系の化合物半導体を挙げることができる。ＩｎＧａＮ系の化合物半導体は、Ｉｎの含有量によって発光波長域が変化する。Ｉｎの含有量が多いと発光波長が長波長となり、少ない場合は短波長となる傾向を示す。
【００２４】
マウント部材５は、例えば銀ペースト等の導電性接着材であり、半導体発光素子４の下面を電極３ａに固定し、半導体発光素子４の下面側電極と基板２上の電極３ａを電気的に接続する。
【００２５】
ワイヤー６は、金ワイヤー等の導電部材であり、例えば超音波熱圧着等により半導体発光素子４の上面側電極及び電極３ｂに接合され、両者を電気的に接続する。
【００２６】
蛍光層７には、前述した蛍光体がバインダー部材によって半導体発光素子４の上面を覆う膜状に封止されている。このような蛍光層７は、例えば、液状又はゲル状のバインダー部材に蛍光体を混入した蛍光体ペーストを作成した後、当該蛍光体ペーストを半導体発光素子４の上面に塗布し、その後に塗布した蛍光体ペーストのバインダー部材を硬化することにより形成することができる。
バインダー部材としては、例えば、シリコーン樹脂やフッ素樹脂等を用いることができる。特に、本発明の発光装置は、励起光源として紫外線又は短波長可視光を用いることから、耐紫外線性能に優れたバインダー部材が好ましい。
【００２７】
蛍光層７には、上記蛍光体とは異なる発光特性を有する１種又は複数種類の蛍光体を混入することができる。これにより、種々の波長域の光を合成して種々の色の光を得ることができる。
【００２８】
また、蛍光層７には、種々の物性を有する蛍光体以外の物質を混入することもできる。例えば、金属酸化物、フッ素化合物、硫化物等のバインダー部材よりも屈折率の高い物質を蛍光層７に混入することにより、蛍光層７の屈折率を高めることができる。これにより、半導体発光素子４から発生する光が蛍光層７入射する際に生ずる全反射を低減させ、蛍光層７への励起光の取り込み効率を向上させるという効果が得られる。更に、混入する物質の粒子径をナノサイズにすることで、蛍光層７の透明度を低下させることなく屈折率を高めることができる。
本発明の緑色発光蛍光体を用いる発光モジュールは、具体的には、半導体発光素子上に該蛍光体の層を設ける構成が挙げられる。
その場合、半導体発光素子上に設ける該蛍光体層は、少なくとも１種以上の蛍光体を単層または複数層を層状に積層配置しても良いし、複数の蛍光体を単一の層内に混合して配置しても良い。上記半導体発光素子上に蛍光体層を設ける形態としては、半導体発光素子の表面を被覆するコーティング部材に蛍光体を混合する形態、モールド部材に蛍光体を混合する形態、或いはモールド部材に被せる被覆体に蛍光体を混合する形態、更には半導体発光素子ランプの投光側前方に蛍光体を混合した透光可能なプレートを配置する形態等が挙げられる。モールド部材に混合する場合には、耐ＵＶ特性の良好なシリコーン樹脂内に分散している事が好ましい。
【実施例】
【００２９】
以下に本発明の蛍光体を実施例によって更に具体的に説明するが、もちろん本発明の範囲は、これらによって限定されるものではない。
【００３０】
［実施例１］
Ｓｒ１．７Ｃａ０．１Ｅｕ０．２Ｓｉ３Ｏ８・２ＳｒＣｌ２の調製
ＳｒＣＯ３、ＣａＣＯ３、ＳｉＯ２、Ｅｕ２Ｏ３、及びＳｒＣｌ２を１．７：０．１：３．０：０．２：２．０のモル比で計量し、混合した後アルミナ坩堝中で８５０℃、２時間焼成する。冷却後、焼成品を乳鉢で粉砕し、フタ付きのアルミナ坩堝に入れ、還元ガス（２〜５％のＨ２を含むＮ２雰囲気）の中で、９４０℃、３時間焼成した。得られた焼成物を微粉砕し、温純水でよく洗浄し、更にろ過、乾燥させることにより調製した。
【００３１】
［実施例２］
Ｓｒ１．５Ｃａ０．３Ｅｕ０．２Ｓｉ３Ｏ８・２ＳｒＣｌ２の調製
ＳｒＣＯ３、ＣａＣＯ３、ＳｉＯ２、Ｅｕ２Ｏ３、及びＳｒＣｌ２を１．５：０．３：３．０：０．２：２．０のモル比で計量し、混合した後アルミナ坩堝中で８５０℃、２時間焼成する。冷却後、焼成品を乳鉢で粉砕し、フタ付きのアルミナ坩堝に入れ、還元ガス（２〜５％のＨ２を含むＮ２雰囲気）の中で、９４０℃、３時間焼成した。得られた焼成物を微粉砕し、温純水でよく洗浄し、更にろ過、乾燥させることにより調製した。
【００３２】
［実施例３］
Ｓｒ１．３Ｃａ０．５Ｅｕ０．２Ｓｉ３Ｏ８・２ＳｒＣｌ２の調製
ＳｒＣＯ３、ＣａＣＯ３、ＳｉＯ２、Ｅｕ２Ｏ３、及びＳｒＣｌ２を１．３：０．５：３．０：０．２：２．０のモル比で計量し、混合した後アルミナ坩堝中で８５０℃、２時間焼成する。冷却後、焼成品を乳鉢で粉砕し、フタ付きのアルミナ坩堝に入れ、還元ガス（２〜５％のＨ２を含むＮ２雰囲気）の中で、９４０℃、３時間焼成した。得られた焼成物を微粉砕し、温純水でよく洗浄し、更にろ過、乾燥させることにより調製した。
【００３３】
［実施例４］
Ｓｒ１．１Ｃａ０．７Ｅｕ０．２Ｓｉ３Ｏ８・２ＳｒＣｌ２の調製
ＳｒＣＯ３、ＣａＣＯ３、ＳｉＯ２、Ｅｕ２Ｏ３、及びＳｒＣｌ２を１．１：０．７：３．０：０．２：２．０のモル比で計量し、混合した後アルミナ坩堝中で８５０℃、２時間焼成する。冷却後、焼成品を乳鉢で粉砕し、フタ付きのアルミナ坩堝に入れ、還元ガス（２〜５％のＨ２を含むＮ２雰囲気）の中で、９４０℃、３時間焼成した。得られた焼成物を微粉砕し、温純水でよく洗浄し、更にろ過、乾燥させることにより調製した。
【００３４】
［実施例５］
Ｓｒ０．９Ｃａ０．９Ｅｕ０．２Ｓｉ３Ｏ８・２ＳｒＣｌ２の調製
ＳｒＣＯ３、ＣａＣＯ３、ＳｉＯ２、Ｅｕ２Ｏ３、及びＳｒＣｌ２を０．９：０．９：３．０：０．２：２．０のモル比で計量し、混合した後アルミナ坩堝中で８５０℃、２時間焼成する。冷却後、焼成品を乳鉢で粉砕し、フタ付きのアルミナ坩堝に入れ、還元ガス（２〜５％のＨ２を含むＮ２雰囲気）の中で、９４０℃、３時間焼成した。得られた焼成物を微粉砕し、温純水でよく洗浄し、更にろ過、乾燥させることにより調製した。
【００３５】
［比較例１］
Ｓｒ１．８Ｅｕ０．２Ｓｉ３Ｏ８・２ＳｒＣｌ２の調製
ＳｒＣＯ３、ＣａＣＯ３、ＳｉＯ２、Ｅｕ２Ｏ３、及びＳｒＣｌ２を１．８：０．０：３．０：０．２：２．０のモル比で計量し、混合した後アルミナ坩堝中で８５０℃、２時間焼成する。冷却後、焼成品を乳鉢で粉砕し、フタ付きのアルミナ坩堝に入れ、還元ガス（２〜５％のＨ２を含むＮ２雰囲気）の中で、９４０℃、３時間焼成した。得られた焼成物を微粉砕し、温純水でよく洗浄し、更にろ過、乾燥させることにより調製した。
【００３６】
［比較例２］
比較例２として、ＢａＭｇＡｌ１０Ｏ１７：Ｅｕ，Ｍｎで表される蛍光体（化成オプトニクス株式会社製）を用いた。
この蛍光体は、国家プロジェクト「高効率電光変換化合物半導体開発（２１世紀のあかり計画）」においてリストアップされた近紫外光で励起する緑色発光の蛍光体のうち、耐光性に優れたものとして知られている。
【００３７】
表１に、実施例１〜５及び比較例１、２について、Ｃａ添加量、発光ピーク波長、励起ピーク波長、発光積分強度比をまとめたものを示す。励起ピーク波長は３５０〜４２０ｎｍの範囲におけるピーク波長である。また、発光積分強度比は、各蛍光体に４００ｎｍの近紫外光を照射した場合において、比較例２の蛍光体の発光積分強度を１．０とする相対値である。
【表１】
2009073914.tif 000003
【００３８】
表１より、本発明の蛍光体である実施例２、３、４が、比較例２に比べ１．１１〜１．２３倍の発光積分強度を得られることがわかった。また、実施例１、５についても比較例２に近い値を示していることがわかった。
【００３９】
次に、本発明の蛍光体の中で最も発光積分強度が大きかった実施例４と、比較例１、２について発光スペクトルと励起スペクトルの比較図を図１、２に示す。
【００４０】
図１は、ＬＥＤ発光装置から波長４００ｎｍの近紫外光を照射した時の上記実施例１、実施例４、比較例２の発光スペクトルである。図２は、上記実施例１、実施例４、比較例１に示す蛍光体の励起スペクトルである。縦軸は相対発光強度、横軸は発光波長（ｎｍ）を表している。
【００４１】
図１より、本発明の蛍光体は５００ｎｍ近傍に発光スペクトルのピーク波長があり、ピーク波長近傍から７００ｎｍの範囲にまでブロードに発光していることがわかる。実施例４以外の本発明の蛍光体について同様の近紫外光を照射した場合にも、実施例４とほぼ同様の発光スペクトル形状を示し、それぞれ発光強度に違いが表れた。また図２より、本発明の蛍光体は、励起スペクトルのピーク波長が３５０〜４２０ｎｍの範囲にあって、近紫外光により効率よく励起されていることがわかる。実施例４以外の本発明の蛍光体について同様の近紫外光を照射した場合にも、実施例４とほぼ同様の励起スペクトル形状を示した。尚、図２は各スペクトルの強度ピーク位置を揃えている。
【００４２】
次に、表２に本発明の蛍光体である実施例４を緑色蛍光体成分として、青色発光蛍光体および赤色発光蛍光体と混合した場合と、比較例１、比較例２を上記青色発光蛍光体および赤色発光蛍光体とを混合した場合に、それぞれの混合した蛍光体にＬＥＤ発光装置から波長４００ｎｍの近紫外光を照射し白色発光モジュールとした時の各白色発光モジュールの全光束比を示す。全光束比は、比較例２を緑色発光蛍光体として用いた白色発光モジュールの全光束を１．０とした場合の相対値である。尚、赤色発光蛍光体としてＢａＭｇＡｌ１０Ｏ１７：Ｅｕ２＋、赤色発光蛍光体としてＬａ２Ｏ２Ｓ：Ｅｕ３＋を使用した。また、白色発光モジュールの作製にあたっては、色度座標がｘ＝０．３６０、ｙ＝０．３６５に入るように蛍光体の配合を調整した。
【表２】
2009073914.tif 000004
【００４３】
表２より、本発明の蛍光体である実施例４を緑色発光蛍光体として白色発光モジュールを作製した場合に、比較例２に比べ２．０倍の全光束比を得られることがわかった。また、本発明の蛍光体は、最大視感度である５５５ｎｍ近傍にブロードな発光スペクトルを有しており、このことからも本発明の蛍光体を用いることにより演色性の高い白色発光モジュールを作製できることがわかった。
【００４４】
以上、本発明の蛍光体を実施例に沿って説明したが、本発明はこれらの実施例に限られるものではなく、種々の変更、改良、組み合わせ、利用形態等が考えられることは言うまでもない。
【産業上の利用可能性】
【００４５】
本発明の発光モジュールは種々の灯具、例えば照明用灯具、ディスプレイ、車両用灯具、信号機等に利用することができる。
【図面の簡単な説明】
【００４６】
【図１】実施例４、比較例１、２の緑色発光蛍光体の発光スペクトル分布を表す図である。
【図２】実施例４、比較例１、２の緑色発光蛍光体の励起スペクトル分布を表す図である。
【図３】本発明の緑色発光蛍光体を用いる発光モジュールの一例を示す縦断面図である。
【符号の説明】
【００４７】
１：発光装置
２：基板
３ａ：電極（陽極）
３ｂ：電極（陰極）
４：半導体発光素子
５：マウント部材
６：ワイヤー
７：蛍光層
【図１】
2009073914.tif 000005
【図２】
2009073914.tif 000006
【図３】
2009073914.tif 000007